(57)【特許請求の範囲】
【請求項１】
医療用管体の経路に接合されるルアキャップその他の筐体に採用される通気構造であって、
通気膜と、通気膜を設ける筐体部分である基体部と、通気膜と基体部の接合を補助する補助フィルム体と、により構成され、
基体部は、通気膜により被覆する貫通孔をもった低融点の合成樹脂製であり、
通気膜は、撥水性を有する多孔の第１膜に低融点の第２膜を接着した、通気性を有する合成樹脂製の二層膜であり、
補助フィルム体は、低融点の第３膜に第３膜より高融点の第４膜を接着した合成樹脂製の二層膜であり、
第３膜の内周部と第２膜とが熱融着して通気膜が補助フィルム体に接合されており、
第３膜の外周部と基体部とが熱融着して補助フィルム体が基体部に接合されていることを特徴とする通気構造。
【請求項２】
医療用管体の経路に接合されるルアキャップその他の筐体に採用される通気構造であって、
通気膜と、通気膜を設ける筐体部分である基体部と、通気膜と基体部の接合を補助する補助フィルム体と、により構成され、
基体部は、通気膜により被覆する貫通孔をもった低融点の合成樹脂製であり、
通気膜は、撥水性を有する多孔の第１膜に低融点の第２膜を接着した、通気性を有する合成樹脂製の二層膜であり、
補助フィルム体は、低融点の第３膜に第３膜より高融点の第４膜を接着した、通気膜より外形の大きな合成樹脂製の二層膜であり、
通気膜が補助フィルム体からはみ出ないように第２膜と第３膜とを熱融着して通気膜が補助フィルム体に接合されており、
第３膜の外縁部分と基体部とを熱融着して補助フィルム体が基体部に接合されていることを特徴とする通気構造。
【請求項３】
貫通孔を中心として基体部表面に補助フィルム体外形と略同形の第１の窪みを設け、通気膜外形と略同形の第２の窪みを第１の窪みの中央部に設けたことを特徴とする請求項２に記載の通気構造。
【請求項４】
通気膜が、多孔性ＰＴＦＥシートにポリオレフィンの不織布を熱融着させたものであることを特徴とする請求項１、２または３に記載の通気構造。
【請求項５】
第２膜と第３膜と基体部とをポリオレフィン製としたことを特徴とする請求項１〜４のいずれか一つに記載の通気構造。
【請求項６】
補助フィルム体を、その中央部に通気膜の外形より小さな形状の孔を打ち抜いて形成したことを特徴とする請求項１〜５のいずれか一つに記載の通気構造。
【請求項７】
撥水性を有する多孔の第１膜に低融点の第２膜を接着した、通気性を有する合成樹脂製二層膜である通気膜と、通気膜により被覆する貫通孔をあけた筐体部分である低融点の合成樹脂製の基体部と、低融点の第３膜に第３膜より高融点の第４膜を接着した、通気膜と基体部の接合を補助し通気膜より外形の大きな合成樹脂製二層膜である補助フィルム体とにより構成され、
医療用管体の経路に接合されるルアキャップその他の筐体に採用される通気構造の形成方法であって、
貫通孔に通気膜の第１膜側をあてがい、この上に補助フィルム体の第４膜側が上にくるようにかつ通気膜が補助フィルム体からはみ出ないようにあてがい、
筐体外側から加熱手段を押し当てて、第２膜と第３膜とを、および、第３膜と基体部とを熱融着することを特徴とする通気構造形成方法。
【請求項８】
貫通孔を中心として基体部表面に補助フィルム体外形と略同形の第１の窪みを設けるとともに、通気膜外形と略同形の第２の窪みを第１の窪みの中央部に設けておき、
第２の窪みに通気膜を第１膜側が下にくるように載置し、
第１の窪みに補助フィルム体を第４膜側が上にくるように載置し、
第４膜側から加熱手段を押し当てて、第２膜と第３膜とを、および、第３膜と基体部とを熱融着することを特徴とする請求項７に記載の通気構造形成方法。
【請求項９】
第３膜と基体部とをはじめに熱融着し、次いで、第２膜と第３膜を熱融着することを特徴とする請求項７または８に記載の通気構造形成方法。
【請求項１０】
撥水性を有する多孔の第１膜に低融点の第２膜を接着した、通気性を有する合成樹脂製二層膜である通気膜と、通気膜により被覆する貫通孔をあけた筐体部分である低融点の合成樹脂製の基体部と、低融点の第３膜に第３膜より高融点の第４膜を接着した、通気膜と基体部の接合を補助し通気膜より外形の大きな合成樹脂製二層膜である補助フィルム体とにより構成され、
医療用管体の経路に接合されるルアキャップその他の筐体に採用される通気構造の形成方法であって、
通気膜の第２膜と補助フィルム体の第３膜を通気膜が補助フィルム体からはみ出ないように接着したものの第１膜側を貫通孔にあてがい、
筐体外側から加熱手段を押し当てて、第３膜と基体部とを熱融着することを特徴とする通気構造形成方法。
【請求項１１】
貫通孔を中心として基体部表面に補助フィルム体外形と略同形の窪みを設けておき、
この窪みに第４膜側が上にくるように載置し、
第４膜側から加熱手段を押し当てて第３膜と基体部とを熱融着することを特徴とする請求項１０に記載の通気構造形成方法。
【請求項１２】
前記窪みの中に更に通気膜外形と略同形の第２の窪みを当該第２の窪みの中心に前記貫通孔が位置するように設けておき、
第２の窪みに第１膜側が下にくるように載置し、
第４膜側から加熱手段を押し当てて第３膜と基体部とを熱融着することを特徴とする請求項１１に記載の通気構造形成方法。
【請求項１３】
通気膜が、多孔性ＰＴＦＥシートにポリオレフィンの不織布を熱融着させたものであることを特徴とする請求項７〜１２のいずれか一つに記載の通気構造。
【請求項１４】
第２膜と第３膜と基体部とをポリオレフィン製としたことを特徴とする請求項７〜１３のいずれか一つに記載の通気構造。
【発明の詳細な説明】
【技術分野】
【０００１】
本発明は、医療用管体の経路たとえば薬液チューブに接合されるルアキャップその他の筐体に採用される通気構造および通気形成方法に関し、特に、製造しやすく信頼性の高い通気構造および通気構造形成方法に関する。
【背景技術】
【０００２】
従来、医療機器などに用いられるＰＶＣ（ｐｏｌｙｖｉｎｙｌ  ｃｈｌｏｒｉｄｅ：ポリ塩化ビニル）チューブは、気泡や異物の除去、チューブ内面の親水化、およびチューブからの溶出物（可塑剤など）の洗浄を目的として、回路全体を液体で充填する必要があり、このとき、回路のエアを抜くために、末端のキャップや三方活栓を開け閉めする等していた。
【０００３】
【特許文献１】特開平８−１０３５０４
【特許文献２】特表２００２−５１６１６０
【特許文献３】特開平６−３０９９５
【発明の開示】
【発明が解決しようとする課題】
【０００４】
しかしながら、従来の技術では以下の問題点があった。
まず、液体充填の際、キャップや三方活栓の開け閉めは手動で行われるため液漏れが生じる可能性があった。これは、外部の雑菌等の混入の可能性も否定できないため、医療現場では特に慎重にならざるを得ず作業性が劣るという問題点があった。また、液体が高価なものである場合や、厳密な量を供給する場合は、このような密閉開放方式は敬遠されるという問題点があった。
【０００５】
また、多数の個別具体的な医療処置においては、活栓操作箇所も多くその他の作業も重なるため、人的ミス、すなわち、操作忘れの可能性も排除できず、この場合は、除去したいエアが混入したままとなるという問題点があった。
【０００６】
これらを解決するものとして、キャップ端部に疎水性通気膜を融着したものが知られている。この疎水性通気膜には、医療分野では撥水性ないし疎水性の高いＰＴＦＥ（ポリテトラフルオロエチレン）を多孔シートに成型したものが多く用いられ、微細多孔により通気性を確保し、同時にその撥水力により多孔への液体浸入（反対側への液体移動）を禁止する。
【０００７】
ここで、医療用管体の経路に接合されるキャップ等は、接続性、気密性、耐薬性など各種特性を考慮してポリオレフィン製のものが用いられている。ところが、ＰＴＦＥとポリオレフィンとでは、溶解温度が異なり、また、溶解度パラメータも異なるので単に加熱するだけでは両者は接着しない。よって、従来の疎水性通気膜は、ポリオレフィン不織シートを加熱溶融してＰＴＦＥ多孔シートの細孔に浸入させてアンカリングした二層膜とし、不織シート側をキャップ等に融着していた。
【０００８】
しかしながら、不織シート側をキャップに融着するのであっては、その構造上、接合力が弱くなってしまう。たとえば、加熱手段を押し当てる場合にあっては、押し当てる力が弱いと不織シートの構造的な隙間が残存し、側周から液漏れが生じてしまう。反対に、押し当てる力が強いと、接着剤たるべき不織シート部分が散逸し、そもそも接着しないＰＴＦＥとキャップとの面接合となって接着力が低下してしまう。実際、このような通気性キャップは、液体充填時には耐水圧性が低く、液漏れが生じたり剥離が生じたりしており、信頼性が高くないという問題点があった。
【０００９】
また、反対に、通気膜であるＰＴＦＥ側を内側に、ポリオレフィン製の不織布側を外側に載置して、不織布側から金型（加熱手段）を押し当て、不織布のポリオレフィンの一部を溶融させて、キャップとＰＴＦＥ膜とを接着させようとした場合には、溶解したポリオレフィンが金型に粘着し、通気膜自体がキャップに接着できないか、一時的に接着できた場合でも、加熱手段を離す際に、キャップから通気膜が剥離する等の問題が生じる。
【００１０】
また、これを受け、新たな素材開発や構造変更をするのは容易ではなく、製造コストも増大してしまう。
【００１１】
また、上述の通気性キャップその他の通気能を備える筐体は金型や押出機により一体的に製造される場合が多い。このため、疎水性通気膜は、キャップその他の筐体の外側から後付けで簡便に熱融着できるものでなくては、製品に制約が生じてしまうという問題点もある。
【００１２】
本発明は上記に鑑みてなされたものであって、通気性を確保しつつ、液漏れも生じない信頼性の高い通気構造を簡便に提供することを目的とする。
【課題を解決するための手段】
【００１３】
上記の目的を達成するために、請求項１に記載の通気構造は、医療用管体の経路に接合されるルアキャップその他の筐体に採用される通気構造であって、通気膜と、通気膜を設ける筐体部分である基体部と、通気膜と基体部の接合を補助する補助フィルム体と、により構成され、基体部は、通気膜により被覆する貫通孔をもった低融点の合成樹脂製であり、通気膜は、撥水性を有する多孔の第１膜に低融点の第２膜を接着した、通気性を有する合成樹脂製の二層膜であり、補助フィルム体は、低融点の第３膜に第３膜より高融点の第４膜を接着した合成樹脂製の二層膜であり、第３膜の内周部と第２膜とが熱融着して通気膜が補助フィルム体に接合されており、第３膜の外周部と基体部とが熱融着して補助フィルム体が基体部に接合されていることを特徴とする。
【００１４】
すなわち、請求項１に係る発明は、補助フィルム体により通気膜を熱融着して一体化するとともに、基体部へも熱融着して密着密封でき、これにより、通気性を確保しつつ液漏れも生じない信頼性の高い通気構造を提供可能とする。また、液体側（筐体内部側）に撥水膜（第１膜）が位置するので、水圧がかかっても第１膜と第２膜の接着力が低下して層分離が生じてしまうことがなく、この点からも通気構造の信頼性を高める。
【００１５】
また、第４膜は、第３膜や基体部または第２膜より高融点としているので、たとえば加熱手段を押しつけて補助フィルム体を熱融着させる場合であっても、適温に制御することにより、加熱手段側へ補助フィルム体が粘着し、浮き上がったり剥離したりするようなことが生じない。すなわち、筐体外側から後付けにより通気構造を簡便に設けることができ、これにより、生産性を向上させることも可能となる。
【００１６】
なお、本願において、第２膜と第３膜と基体部にいう低融点とは同レベルの融点をいうものとし、第４膜の高融点とはこれらより融点が高いことを意味する。なお、第２膜と第３膜と基体部は、融点も近似し相溶性も高くなるため、これらの組成は同一もしくは近似していることが好ましい。なお、医療用の通気膜は、撥水性を利用したフッ素樹脂が主に用いられ、これは非常に融点が高く、融点の観点からすれば、第１膜＞第４膜＞（第２膜、第３膜、基体部）となる。よって、第１膜と第２膜とでは融点も大きく異なり溶解度パラメータも近似しないのが通常であるので、接着方式としては、従来技術に示したように第１膜の微細孔を利用して、ここにアンカリングするように不織シートを熱融着する方法が挙げられる。
【００１７】
また、第３膜と第４膜は、たとえば、融点が２０℃程度以上好ましくは３０℃以上異なる合成樹脂であって近似した溶解度パラメータを有するものであれば、普通に熱融着させたものを用いることができる。なお、本願では、通気膜も補助フィルム体も二層構造であるが、特性ないし機能を損ねないのであれば、二層以上としてもよく、この意味において本願にいう二層構造は二層以上の構成を含むものとする。また、本願では、第１膜と第２膜との「接着」または第３膜と第４膜との「接着」とは、分離しないように物理的または化学的に接着していればその態様に制限はなく、熱融着による接着も当然に含まれる。
【００１８】
また、第３膜の内周部とは膜の内側（中心側）部分を意味し、外周部とは内周部より外側にある膜部分を意味する。
【００１９】
また、請求項２に記載の通気構造は、医療用管体の経路に接合されるルアキャップその他の筐体に採用される通気構造であって、通気膜と、通気膜を設ける筐体部分である基体部と、通気膜と基体部の接合を補助する補助フィルム体と、により構成され、基体部が、通気膜により被覆する貫通孔をもった低融点の合成樹脂製であり、通気膜が、撥水性を有する多孔の第１膜に低融点の第２膜を接着した、通気性を有する合成樹脂製の二層膜であり、補助フィルム体が、低融点の第３膜に第３膜より高融点の第４膜を接着した、通気膜より外形の大きな合成樹脂製の二層膜であり、通気膜が補助フィルム体からはみ出ないように第２膜と第３膜とを熱融着して通気膜が補助フィルム体に接合されており、第３膜の外縁部分と基体部とを熱融着して補助フィルム体が基体部に接合されていることを特徴とする。
【００２０】
すなわち、請求項２に係る発明は、補助フィルム体により通気膜を熱融着して一体化するとともに、その外側の余白を基体部へ熱融着して密着密封でき、これにより、通気性を確保しつつ液漏れも生じない信頼性の高い通気構造を提供可能とする。また、液体側（筐体内部側）に撥水膜（第１膜）が位置するので、水圧がかかっても第１膜と第２膜の接着力が低下して層分離が生じてしまうことがなく、この点からも通気構造の信頼性を高める。
【００２１】
また、第４膜は、第３膜や基体部または第２膜より高融点としているので、たとえば加熱手段を押しつけて補助フィルム体を熱融着させる場合であっても、適温に制御することにより、加熱手段側へ補助フィルム体が粘着し、浮き上がったり剥離したりするようなことが生じない。すなわち、筐体外側から後付けにより通気構造を簡便に設けることができ、これにより、生産性を向上させることも可能となる。また、補助フィルム体を通気膜より大きくするだけで、「融着しろ」が形成されるため、全体の形状や構成を複雑化することなく簡便に通気構造を形成でき、これによっても生産性を高めることが可能となる。
【００２２】
なお、第３膜の外縁部分とは、いわば通気膜がかかっていない部分、すなわち「融着しろ」とでもいうべき領域を表し、必ずしも外周円の縁に限定されるものではない。
【００２３】
また、請求項３に記載の通気構造は、請求項２に記載の通気構造において、貫通孔を中心として基体部表面に補助フィルム体外形と略同形の第１の窪みを設け、通気膜外形と略同形の第２の窪みを第１の窪みの中央部に設けたことを特徴とする。
【００２４】
すなわち、請求項３に係る発明は、シーリング効果を高める。加えて、段差を設けることにより通気膜がそこに収まり、厚み方向に張力（盛りあがり）が生じない結果、段差を設けず通気膜分の盛りあがりにより補助フィルム体に常に不要な張力がかかっている場合と比較して製品信頼性が向上する。また、製造の際には、位置決めも容易となる。
【００２５】
なお、「略同形」とは、若干の隙間をもたせて補助フィルム体または通気膜がそれぞれ収容される程度の形状を意味する。
【００２６】
また、請求項４に記載の通気構造は、請求項１、２または３に記載の通気構造において、通気膜が、多孔性ＰＴＦＥシートにポリオレフィンの不織布を熱融着させたものであることを特徴とする。
【００２７】
すなわち、請求項４に係る発明は、使用実績もあり化学的にも安定な通気膜を用いて通気構造を形成できる。なお、水圧は厚み方向にかかるので、水圧がかかるほど通気膜の特に不織布製の第２膜が密となり、通気膜と補助フィルム体の気密性が向上し、遮水性、耐水圧性の信頼性が維持される。
【００２８】
また、請求項５に記載の通気構造は、請求項１〜４のいずれか一つに記載の通気構造において、第２膜と第３膜と基体部とをポリオレフィン製としたことを特徴とする。
【００２９】
すなわち、請求項５に係る発明は、従来提供されている部材を用いることができ、素材の変更や、構造や構成の大幅な変更が不要となり、安価に製品を提供可能となる。
【００３０】
なお、本願では、第４膜としては、たとえば、ポリエステル特にＰＥＴ（ポリエチレンテレフタレート）を挙げることができ、その他、ポリアミド系樹脂であってもよい。第４膜にポリエステル、第３膜にポリオレフィンを用いる場合には、前述のとおり、第４膜の融点が第３膜の融点より２０℃程度以上、好ましくは３０℃以上高い組合せとなるようにそれぞれを選択する。この他、第１膜としては広くフッ素樹脂を用いることができ、ＰＴＦＥの他、ＰＦＡ（テトラフルオロエチレン・パーフルオロアルキルビニルエーテル共重合体）、ＦＥＰ（テトラフルオロエチレン・ヘキサフルオロプロピレン共重合体）、ＥＴＦＥ（テトラフルオロエチレン・エチレン共重合体）、ＰＶＤＦ（ポリビニリデンフルオライド）、ＰＣＴＦＥ（ポリクロロトリフルオロエチレン）、ＥＣＴＦＥ（クロロトリフルオエチレン・エチレン共重合体）を挙げることができる。ポリオレフィンにおいて、加工性、強度、医療用としての使用実績の点から、実質的に選択される材質として、たとえば、ＰＰ（ポリプロピレン）やＰＥ（ポリエチレン）を挙げることができる。
【００３１】
また、請求項６に記載の通気構造は、請求項１〜５のいずれか一つに記載の通気構造において、補助フィルム体を、その中央部に通気膜の外形より小さな形状の孔を打ち抜いて形成したことを特徴とする。
【００３２】
すなわち、請求項６に係る発明は、通気性のない補助フィルム体をドーナツ形状（環形状）にすることにより、気密性を確保しつつ簡便に通気性も確保し、シーリング効果も向上させる。
【００３３】
また、請求項７に記載の通気構造形成方法は、撥水性を有する多孔の第１膜に低融点の第２膜を接着した、通気性を有する合成樹脂製二層膜である通気膜と、通気膜により被覆する貫通孔をあけた筐体部分である低融点の合成樹脂製の基体部と、低融点の第３膜に第３膜より高融点の第４膜を接着した、通気膜と基体部の接合を補助し通気膜より外形の大きな合成樹脂製二層膜である補助フィルム体とにより構成され、医療用管体の経路に接合されるルアキャップその他の筐体に採用される通気構造の形成方法であって、貫通孔に通気膜の第１膜側をあてがい、この上に補助フィルム体の第４膜側が上にくるようにかつ通気膜が補助フィルム体からはみ出ないようにあてがい、筐体外側から加熱手段を押し当てて、第２膜と第３膜とを、および、第３膜と基体部とを熱融着することを特徴とする。
【００３４】
すなわち、請求項７に係る発明は、補助フィルム体により通気膜を覆って熱融着により一体化し、また、補助フィルム体の余白を基体部へ熱融着して密着密封でき、通気性を確保しつつ液漏れも生じない信頼性の高い通気構造を提供可能とする。また、液体側（筐体内部側）に撥水膜（第１膜）が位置するので、水圧がかかっても第１膜と第２膜の接着力が低下して層分離が生じてしまうことがなく、この点からも通気構造の信頼性を高める。
【００３５】
また、第４膜は、第３膜や基体部または第２膜より高融点としているので、適温に制御することにより、加熱手段側へ補助フィルム体が粘着し、浮き上がったり剥離したりするようなことが生じず、歩留りが高くかつ接合信頼性（耐圧信頼性）の高い通気構造を形成可能となる。筐体外側から後付けにより通気構造を簡便に形成でき、これにより、生産性を向上させることも可能となる。
【００３６】
また、請求項８に記載の通気構造形成方法は、請求項７に記載の通気構造形成方法において、貫通孔を中心として基体部表面に補助フィルム体外形と略同形の第１の窪みを設けるとともに、通気膜外形と略同形の第２の窪みを第１の窪みの中央部に設けておき、第２の窪みに通気膜を第１膜側が下にくるように載置し、第１の窪みに補助フィルム体を第４膜側が上にくるように載置し、第４膜側から加熱手段を押し当てて、第２膜と第３膜とを、および、第３膜と基体部とを熱融着することを特徴とする。
【００３７】
すなわち、請求項８に係る発明は、通気膜と補助フィルム体の位置決めを容易とし、生産性を高める。また、通気膜と補助フィルム体のずれを防止するので歩留りも高めることが可能となる。更に、シーリング効果も向上する。
【００３８】
また、請求項９に記載の通気構造形成方法は、請求項７または８に記載の通気構造形成方法において、第３膜と基体部をはじめに熱融着し、次いで、第２膜と第３膜を熱融着することを特徴とする。
【００３９】
すなわち、請求項９に係る発明は、外側から熱融着することにより融着の際の膨張やシート変形や浮きを規制して外側も内側も確実に熱融着でき、これにより、信頼性を向上させることが可能となる。
【００４０】
また、請求項１０に記載の通気構造形成方法は、撥水性を有する多孔の第１膜に低融点の第２膜を接着した、通気性を有する合成樹脂製二層膜である通気膜と、通気膜により被覆する貫通孔をあけた筐体部分である低融点の合成樹脂製の基体部と、低融点の第３膜に第３膜より高融点の第４膜を接着した、通気膜と基体部の接合を補助し通気膜より外形の大きな合成樹脂製二層膜である補助フィルム体とにより構成され、医療用管体の経路に接合されるルアキャップその他の筐体に採用される通気構造の形成方法であって、通気膜の第２膜と補助フィルム体の第３膜を通気膜が補助フィルム体からはみ出ないように接着したものの第１膜側を貫通孔にあてがい、筐体外側から加熱手段を押し当てて、第３膜と基体部とを熱融着することを特徴とする。
【００４１】
すなわち、請求項１０に係る発明は、通気膜を一体化した補助フィルム体の外縁の余白を利用して基体部との密着密封化が可能となり、これにより、通気性を確保しつつ液漏れも生じない信頼性の高い通気構造が提供可能となる。また、液体側（筐体内部側）に撥水膜（第１膜）が位置するので、水圧がかかっても第１膜と第２膜の接着力が低下して層分離が生じてしまうことがなく、この点からも通気構造の信頼性を高める。
【００４２】
また、第４膜は、第３膜や基体部または第２膜より高融点としているので、適温で制御することにより、加熱手段側へ補助フィルム体が粘着し、浮き上がったり剥離したりするようなことが生じず、歩留りが高くかつ接合信頼性（耐圧信頼性）の高い通気構造を形成可能となる。筐体外側から後付けにより通気構造を簡便に形成でき、これにより、生産性を向上させることも可能となる。
【００４３】
また、請求項１１に記載の通気構造形成方法は、請求項１０に記載の通気構造形成方法において、貫通孔を中心として基体部表面に補助フィルム体外形と略同形の窪みを設けておき、この窪みに第４膜側が上にくるように載置し、第４膜側から加熱手段を押し当てて第３膜と基体部とを熱融着することを特徴とする。
【００４４】
すなわち、請求項１１に係る発明は、補助フィルム体の位置決めを容易とし、生産性を高める。また、補助フィルム体のずれを防止するので歩留りも高めることが可能となる。更に、シーリング効果も向上する。
【００４５】
また、請求項１２に記載の通気構造形成方法は、請求項１１に記載の通気構造形成方法において、前記窪みの中に更に通気膜外形と略同形の第２の窪みを当該第２の窪みの中心に前記貫通孔が位置するように設けておき、第２の窪みに第１膜側が下にくるように載置し、第４膜側から加熱手段を押し当てて第３膜と基体部とを熱融着することを特徴とする。
【００４６】
すなわち、請求項１２に係る発明は、補助フィルム体の位置決めを容易とし、生産性を高める。また、補助フィルム体の浮きを防止するので歩留りも高めることが可能となる。更に、シーリング効果もより向上する。
【００４７】
また、請求項１３に記載の通気構造形成方法は、請求項７〜１２のいずれか一つに記載の通気構造形成方法において、通気膜が、多孔性ＰＴＦＥシートにポリオレフィンの不織布を熱融着させたものであることを特徴とする。
【００４８】
すなわち、請求項１３に係る発明は、使用実績もあり化学的にも安定な通気膜を用いて通気構造を形成できる。なお、水圧は厚み方向にかかるので、水圧がかかるほど通気膜の特に不織布製の第２膜が密となり、通気膜と補助フィルム体の気密性が向上し、遮水性、耐水圧性の信頼性が維持される。
【００４９】
また、請求項１４に記載の通気構造形成方法は、請求項７〜１３のいずれか一つに記載の通気構造形成方法において、第２膜と第３膜と基体部とをポリオレフィン製としたことを特徴とする。
【００５０】
すなわち、請求項１４に係る発明は、従来提供されている部材を用いることができ、素材の変更や構造や構成の大幅な変更が不要となり、安価に製品を提供可能となる。
【発明の効果】
【００５１】
本発明によれば、通気性を確保しつつ、液漏れも生じない信頼性の高い通気構造を簡便に提供することが可能となる。よって装着するだけでプライミング（エア抜き）が可能となる。また、筐体外側から後付けにより通気構造を簡便に設けることができ、これにより、生産性を向上させることも可能となる。
【発明を実施するための最良の形態】
【００５２】
以下、本発明の実施の形態を図面を参照しながら詳細に説明する。ここでは、本発明をルアキャップに適用し、端面に通気構造を形成する場合について説明する。
【００５３】
図１は、本実施の形態のルアキャップの断面図である。図２は、接合部分の拡大模式図である。図３は、実際の熱融着の様子を示した概念図である。図４は、本実施の形態のルアキャップの補助フィルム体の融着の様子を示した平面図である。
【００５４】
通気構造は、ルアキャップ１の後端部に通気膜２と補助フィルム体３とが順に位置し、通気膜２と補助フィルム体３とが熱融着し、かつ、補助フィルム体３とルアキャップ１後端面とが熱融着したものである。
【００５５】
ルアキャップ１は、ポリオレフィン製であり、ここではＰＰ製のものを用いている。断面図から明らかなように、このルアキャップ１には貫通孔１１が中心に設けられており、キャップ端部には円形の窪み１２と、その内側に更に円形の窪み１３が設けられている。すなわち、ルアキャップ１後端面は、１段目の円形窪み１２の中に２段目の円形窪み１３が階段状に設けてあり、円形窪み１２および円形窪み１３の中心が貫通孔１１の中心と重なるように形成されている。ルアキャップ１には、また、内面にねじ１４が切ってあり、たとえば図示しない三方活栓に螺合する形状となっている。
【００５６】
通気膜２は、円形窪み１３より若干径の小さな円形シートであり、微細多孔通気シートとして形成してあるフッ素樹脂製（ここではＰＴＦＥ製）の第１膜２１と、不織シートとして形成してあるポリオレフィン製（ここではＰＰ製）の第２膜２２と、を熱融着し、通気性と遮水性、ならびに、補助フィルム体３への接着性を確保した二層膜である。通気性と遮水性に関しては、微細孔構造によって通気性をもたせつつＰＴＦＥの高撥水性により液体浸入を防止し遮水性を確保している。ここで、ＰＴＦＥは高融点であり反対にＰＰは低融点であって相溶性も高くない。従って、化学的には接着しにくいので、ＰＰを熱溶融してＰＴＦＥ微細孔に浸入させ、アンカリングにより物理的に両者を貼着するようにしている。また、ＰＰはそのままでは通気性がないため、不織シートに成型して第２膜２２自体の通気性を確保している。
【００５７】
より具体的には、通気膜２は、たとえば以下の方法により製造できる。まず、ＰＴＦＥパウダー１００ｇと、液状潤滑剤として２６ｇのソルベントナフサを混合する。この混合物を圧力５０ｋｇ／ｃｍ2で加圧予備成形後、ペースト押出機により押し出し、圧延により所望の厚み、たとえば、０．３ｍｍ厚のシート状にする。これを２００℃の加熱ロールに沿わせて加熱乾燥し、ソルベントナフサを除去する。
【００５８】
次いで、約２７５℃に加熱したロール型延伸機で一軸方向（長手方向）に１００％延伸し、更に約１５０℃に加熱したロール型延伸機で同方向に２００％延伸する。この延伸シートを延伸した状態のまま、約４００℃で５分間加熱して焼結することによって多孔性ＰＴＦＥシートを得ることができる。最後に、ＰＰ製不織布とこのＰＴＦＥシートとを、所定温度で融着（ラミネート）する。最後に、円形窪み１３より若干径の小さな円形シートとなるように、ラミネートシートを打ち抜く。これにより、通気性と遮水性を有する通気膜２が形成される。
【００５９】
補助フィルム体３は、円形窪み１２より若干径の小さな円形シートから中心部を打ち抜いたドーナツ形状の二層膜である。ここで、打ち抜く内円は通気膜２の円より小さくして、補助フィルム体３と通気膜２との接合部分を確保する。また、打ち抜くことにより通気性を確保する。二層膜は、片面をポリオレフィン製（ここではＰＰ製）とし、他面をポリエステル製（ここではＰＥＴ製）とする。以降において便宜上前者を第３膜３１、後者を第４膜３２とする。また、打ち抜いた円部分を打ち抜き孔３３とする。ＰＰとＰＥＴは、常法、たとえば、ドライラミネート法（希釈した接着剤をフィルムに塗布し、巻取りにより２枚のフィルムを貼り合わせる方法）により貼着が可能である。
【００６０】
なお、膜の厚みに特に限定はないが、通気膜２の厚みは、たとえば０．１５ｍｍ〜０．３５ｍｍとすることができ、また、補助フィルム体３の厚みは、たとえば、０．１０ｍｍ〜０．３０ｍｍとすることができる。なお、ルアキャップ１の外径は約１０ｍｍであり、貫通孔１１の径は約１．５ｍｍであるので、通気膜２の直径は３．０ｍｍ〜６．５ｍｍ、補助フィルム体３の外径は７．５ｍｍ〜９．５ｍｍ、内径は１．０ｍｍ〜３．５ｍｍとすることができる。
【００６１】
また、補助フィルム体３の外半径、通気膜２の半径、補助フィルム体３の内半径を、それぞれｒ３，ｒ２，ｒ１とすると、通気性の観点から、ｒ３：ｒ１＝６：１〜２：１が好ましく、熱融着の面積の観点から、（ｒ３−ｒ２）：（ｒ２−ｒ１）＝２：１〜１：２が好ましい。なお、熱融着の幅は、１ｍｍ以上であることが好ましい（図４参照）。また、製造上の観点からは、ｒ３：ｒ２＝５：１〜５：３、ｒ２：ｒ１＝７：１〜７：３が好ましい。
【００６２】
＜製造例１＞
次に、円形の通気膜２と、これより外径は大きく内径は小さなドーナツ型の補助フィルム体３と、ルアキャップ１との接合方法について説明する。製造例１では、通気膜２と、補助フィルム体３と、をルアキャップ１後端に別々に載置した後、熱融着する態様について説明する。なお、以下の例では、工業的生産工程における量産ラインについて必要箇所部分のみ説明する。
【００６３】
まず、ルアキャップ１を、後端部を上に向け順次整列させる。これは、アームにより保持してもよいし、ルアキャップ１の外形と略同型の嵌合穴に埋め込み、固定する方法が挙げられる。次いで、通気膜２を、第１膜２１を下にして、円形窪み１３に載置する。これは、ラミネートシートから通気膜２を打ち抜いたものを陰圧により吸い付けて移動し静置する方法が挙げられる。これにより、通気膜２の表裏の判別制御が不要となる。また、打ち抜き金型により一度に多量の通気膜２が形成されるので、金型の穴の数だけ吸引アームを設けておき量産に対応させるようにしてもよい。
【００６４】
次に、補助フィルム体３を、第３膜３１を下にして円形窪み１２に載置する。これにより通気膜２が補助フィルム体３により覆われる。なお、補助フィルム体３も通気膜２の載置と同様な方式を用い、吸引アームによる打ち抜き直後の表裏の区別がついた二層膜を、正しい向きで載置可能となる。
【００６５】
つづいて、補助フィルム体３を円形窪み１２へ熱融着する。補助フィルム体３の第３膜３１も円形窪み１２も共にＰＰ製であるため、両者は容易に密に接着する。加熱に際しては、補助フィルム体３の外円よりやや小さな円筒形ヒータ（溶着金型）を短時間、たとえば、１４５℃×３秒、円形窪み１２に挿入するようにして押し当てる。ここで、ヒータ側の第４膜３２はＰＥＴ製なので、ヒータに溶着せず、ヒータを引き上げる際に補助フィルム体３が浮きあがったり、ヒータ側に持っていかれたりするようなことが生じず、強固な接着を実現する。
【００６６】
次に、通気膜２と補助フィルム体３とを熱融着する。通気膜２の第２膜２２も補助フィルム体３の第３膜３１も共にＰＰ製であるため、両者は容易に密に接着する。加熱に際しては、通気膜２の径よりやや小さな円筒形ヒータを短時間、たとえば、１４５℃×３秒、円形窪み１３に挿入するようにして押し当てる。ここで、不織シートである第２膜２２は、第１膜２１との接合面の反対側から溶融するので、第１膜２１と第２膜２２との接合力を損ねず密に通気膜２と補助フィルム体３とを融着できる。
【００６７】
最後にルアキャップ１の固定を取り除く。順次以上の作業を繰り返すことにより、目的の通気構造の形成されたルアキャップを得ることができる。
【００６８】
なお、図１に示した領域Ａは、ＰＰの溶融により通気膜２を側周からパッキングないしシーリングされることとなり、遮水性も更に向上する（図３参照）。
【００６９】
以上の例では、外周側の次に内周側を熱融着する態様を説明した。これは、内周側を先に熱融着すると加熱や押しつけにより膜が上へ浮き上がるように変形し、緩みやたるみが生じ、外周側の熱融着が安定化せず均一な熱融着とならない可能性があるためである。なお、制御によっては、内周側の次に外周側を熱融着する態様であってもよい。なお、径の異なる二つのヒータを別々に用いる例を示したが、二重円筒ヒータを用いて、一気に両者を熱融着させるようにしてもよい。
【００７０】
＜製造例２＞
次に、円形の通気膜２と、これより外径は大きく内径は小さなドーナツ型の補助フィルム体３と、を予め熱融着したものをルアキャップに載置し、これを熱融着する態様について説明する。なお、以下の例では、工業的生産工程における量産ラインについて必要箇所部分のみ説明する。
【００７１】
まず、事前に、通気膜２が熱融着した補助フィルム体の半製品を準備しておく。たとえば、第１膜と第２膜が熱融着したラミネートシートを、第２膜側を上にし、打ち抜き型枠を用いて円形窪み１３より若干小さな径の円を整然と打ち抜き、この打ち抜いた円板シート（通気膜２）がそのまま台座に残るようにする。
【００７２】
次に、この整然と配列した円形の通気膜２に、第３膜と第４膜との二層膜シートを、第３膜側が下になるように被覆し、打ち抜き孔３３より径の大きな円筒形ヒータを通気膜２と同一中心となるように押し当てて、シートに水玉のように通気膜２が多数熱融着した半製品を用意しておく。なお、第３膜と第４膜とが接合した二層膜シートには、台座上に整然と配列した円形の通気膜２のそれぞれの中心に重なるように、予め打ち抜き孔３３をあけておく。
【００７３】
なお、円筒形ヒータは第４膜側から押し当てるようにする。通気膜２の第２膜２２も補助フィルム体３の第３膜３１も共にＰＰ製であるため、両者は容易に密に接着する。
【００７４】
製造に際しては、まず、ルアキャップ１後端部を上に向け順次整列させる。これは、アームにより保持してもよいし、ルアキャップ１の外形と略同型の嵌合穴に埋め込み、固定する方法が挙げられる。次いで、通気膜２が熱融着した補助フィルム体３を、第１膜２１を下にして、円形窪み１２に載置する。これは、事前に熱融着させておいた半製品から、円形窪み１２より若干小さな径の円として打ち抜いたものを陰圧により吸い付けて、移動し静置する方法が挙げられる。これにより、通気膜２の接合した補助フィルム体３の表裏の判別制御が不要となる。また、打ち抜き金型により一度に多量の接合膜が形成されるので、金型の穴の数だけ吸引アームを設けておき量産に対応させるようにしてもよい。
【００７５】
つづいて、補助フィルム体３を円形窪み１２へ熱融着する。補助フィルム体３の第３膜３１も円形窪み１２も共にＰＰ製であるため、両者は容易に密に接着する。加熱に際しては、補助フィルム体３の外円よりやや小さな円筒形ヒータを短時間、たとえば、１４５℃×３秒、円形窪み１２に挿入するようにして押し当てる。ここで、第４膜３２はＰＥＴ製なので、ヒータに溶着せず、ヒータを引き上げる際に補助フィルム体３が浮きあがったり、ヒータ側に持っていかれたりするようなことが生じず、強固な接着を実現する。
【００７６】
最後にルアキャップ１の固定を取り除く。順次以上の作業を繰り返すことにより、目的の通気構造の形成されたルアキャップを得ることができる。
【００７７】
なお、以上の二つの製造例では、たとえば、センサ等を用いて、適宜、載置ずれを検出するようにしてもよい。
【００７８】
また、通気膜２の第２膜２２は、不織シートであるため白色である。よって、通気膜２自体は特に着色しない限り白色となる。従って、補助フィルム体３を着色しておけば、通気膜２と補助フィルム体３の表裏の関係が明瞭となり、載置向きが反転しているものなどを容易に検品できる。また、これを更に発展させ、通気膜２も補助フィルム体３もそれぞれの層を異なる色とし、検品に役立てるようにしてもよい。
【００７９】
＜実験例＞
次に、通気性と耐水圧性を評価した。実験にはルアキャップを用い、本発明と、市販の三社のものを比較した。
【００８０】
図５は、通気性の評価試験の実験概要図である。図示したように、上から水５００ｃｃをいれたバッグを内径３．３ｍｍのＰＶＣチューブに接続し、下にルアキャップを螺合する。ここで、ルアキャップ上空のＰＶＣチューブ１０００ｍｍは空気となるように調整し、１０００ｍｍ高さ分の空気が抜けきる速度を測定した。表１は実験結果である。なお、ｎは実験数である。
【００８１】
【表１】
0005018362.tif 000002
表に示したように、本発明では十分な通気性が確認された。本発明品は、Ａ社Ｂ社より通気度が低いが、十分実用的な範囲である。一方Ｃ社製は目詰まりをおこすものもあり、実用的な通気性に欠けるものも確認された。
【００８２】
図６は、耐水圧性の評価試験の実験概要図である。図示したように、ルアキャップにＰＶＣチューブを接続し、ルアキャップ側に水を充填してこれをエア加圧する。評価は、水がルアキャップ後端面側から漏出する際の圧力として測定した。結果を表２に示す。なお、ｎは実験数である。
【００８３】
【表２】
0005018362.tif 000003
表に示したように、本発明品は、耐水圧が０．２０ＭＰａ〜０．２５ＭＰａであり、Ａ社、Ｂ社、Ｃ社のいずれよりも一桁以上高い耐水圧性を有することが確認できた。なお、Ａ社製品は、そもそもの固着が不十分であるものも散見され、水圧が低くても膜が剥離寸前の状態となった。Ｂ社製品は耐水圧性が低く、すぐフィルタから液が浸潤してきた。Ａ社製品、Ｂ社製品、および、Ｃ社製品のこの水圧での漏出は、実用的観点からは必ずしも十分とはいえず、医療現場では使用箇所が制限されるのでかえって採用しにくくなる。反対に本発明品の耐水圧性があれば実用的には十分信頼性があるといえ、かつ、剥離も液漏れも見られないため、極めて優れた結果であるといえる。
【００８４】
以上の通気性と耐水圧性とを考慮すると、本発明品のみが、両性能を満たし信頼性の高い製品であると結論づけられる。
【００８５】
なお、以上の例では、通気膜より補助フィルム体を大きくして補助フィルム体をルアキャップに熱融着する領域を確保する態様について説明したが、補助フィルム体が通気膜を熱融着しつつルアキャップにも熱融着できるのであれば特にその態様は限定されない。たとえば、図７に示したような通気構造であってもよい。
【産業上の利用可能性】
【００８６】
本発明は通気針の端面に設け、輸液バックに衛生的に空気を送り込む場合にも使用できる。
【図面の簡単な説明】
【００８７】
【図１】本実施の形態のルアキャップの断面図である。
【図２】接合部分の拡大模式図である。
【図３】実際の熱融着の様子を示した概念図である。
【図４】本実施の形態のルアキャップの補助フィルム体の融着の様子を示した平面図である。
【図５】通気性の評価試験の実験概要図である。
【図６】耐水圧性の評価試験の実験概要図である。
【図７】他の通気構造を示したルアキャップの部分断面図である。
【符号の説明】
【００８８】
１        ルアキャップ
２        通気膜
３        補助フィルム体
１１     貫通孔
２１     第１膜
２２     第２膜
３１     第３膜
３２     第４膜
３３     打ち抜き孔
【図１】
0005018362.tif 000004
【図２】
0005018362.tif 000005
【図３】
0005018362.tif 000006
【図４】
0005018362.tif 000007
【図５】
0005018362.tif 000008
【図６】
0005018362.tif 000009
【図７】
0005018362.tif 000010